(57)【要約】【課題】  繊維を混入した軽量気泡コンクリートパネルの製造方法において、その半可塑体をピアノ線で切断する際に、ピアノ線の破断がなく、繊維がピアノ線に絡まることのない半可塑体の切断方法を提供する。【解決手段】  繊維が混入した半可塑体１を挟んで設けた一対の巻出巻取ロール３にピアノ線２を装着し、半可塑体１を所定方向に移動させながら、その半可塑体１の移動方向に対して交差する方向に配置したピアノ線２を一方向に走行させることにより、半可塑体１を切断する。ピアノ線２の走行速度／半可塑体１の移動速度（速度比）は、好ましくは１.５以上とする。【選択図】      図１
2006110725.tif 000002
【特許請求の範囲】
【請求項１】
繊維を混入した軽量気泡コンクリートパネルを製造する際に、その半可塑体をピアノ線で切断する工程において、半可塑体の移動方向に対して交差する方向に配置したピアノ線を一方向に走行させて切断することを特徴とする繊維混入軽量気泡コンクリートパネルの製造方法。
【請求項２】
ピアノ線の走行速度／半可塑体の移動速度を１.５以上とすることを特徴とする、請求項１に記載の繊維混入軽量気泡コンクリートパネルの製造方法。
【発明の詳細な説明】
【技術分野】
【０００１】
本発明は、建築物の壁、床などに使用される軽量気泡コンクリートパネルの製造方法であって、特に繊維を混入した軽量気泡コンクリートパネルの製造過程で半可塑体をピアノ線で切断する方法に関するものである。
【背景技術】
【０００２】
一般に、軽量気泡コンクリート（以下、ＡＬＣとも言う）のパネルを製造するには、セメント、生石灰などの石灰質原料、珪石などを粉砕した珪酸質原料を主な原料とし、これに水及び発泡剤としてアルミニウム粉末を加えて混練し、得られたＡＬＣスラリーを型枠内に注入して次第に硬化させる。一定時間経過して適度な硬さとなった半可塑体を、ピアノ線で所定の寸法に切断した後、オートクレーブにて高温高圧蒸気養生を行って、ＡＬＣパネルが製造される。
【０００３】
このようにして製造される一般的な軽量気泡コンクリートは、嵩密度が約５００ｋｇ／ｍ３と軽量である点で優れている反面、建築物用のパネルとしたとき欠け易いという欠点を有している。この欠け易いという欠点を克服するため、その一つの方法として、繊維を混入して補強することが行われている。
【０００４】
上記の繊維を混入した軽量気泡コンクリートパネルの製造に関して、例えば、特公昭６１−４３３１６号公報には特定サイズの炭素繊維を混入する方法が記載され、特開昭５６−３７２６６号公報には芳香族ポリアミド系繊維を混入する方法が記載され、また特開平９−２６３４６１号公報にはコポリパラフェニレン−３,４’−オキシジフェニレン−テレフタラミド短繊維を混入する方法が提案されている。
【０００５】
これらの繊維を混入した軽量気泡コンクリートを製造する過程では、その半可塑体を移動させながらピアノ線でパネル状に切断することが必要である。しかしながら、従来の切断方法により、半可塑体を移動させながら固定したピアノ線で切断しようとすると、半可塑体中の繊維がピアノ線に絡まり、半可塑体の切断が出来なくなるという問題があった。
【０００６】
そこで、繊維を混入した軽量気泡コンクリートの半可塑体を切断する方法として、特公昭５８−３４２８６号公報には、鋸刃を往復運動させて繊維混入軽量気泡コンクリートの半可塑体を切断する方法が提案されている。この方法では、鋸刃の往復運動で繊維を切断し且つ半可塑体から排除することにより切断するが、往復運動で鋸刃に絡まった繊維を完全に排除することは困難である。そのため、切断に伴って鋸刃に絡まる繊維の量が増えると、繊維を切断する効果が急激に低下するうえ、更に繊維が絡みやすくなるという欠点があった。
【０００７】
また、特公昭５８−３４２８７号公報には、鋸刃を一方向に移動させて繊維混入軽量気泡コンクリートの半可塑体を切断する方法が提案されている。しかし、この方法においても、鋸刃に絡まる繊維を完全に除去することは出来ず、切断の進行に伴って鋸刃に絡まる繊維の量が増え、次第に切断が困難になるという欠点があった。即ち、繊維混入軽量気泡コンクリートの半可塑体を鋸刃で切断する方法に関しては、鋸刃に繊維が絡まるという根本的な問題が全く解消されていない現状である。
【０００８】
【特許文献１】特公昭６１−４３３１６号公報
【特許文献２】特開昭５６−３７２６６号公報
【特許文献３】特開平９−２６３４６１号公報
【特許文献４】特公昭５８−３４２８６号公報
【特許文献５】特公昭５８−３４２８７号公報
【発明の開示】
【発明が解決しようとする課題】
【０００９】
本発明は、このような従来の事情に鑑み、繊維を混入した軽量気泡コンクリートパネルの製造方法において、その半可塑体をピアノ線で切断する際に、ピアノ線の破断がなく、半可塑体中の繊維がピアノ線に絡まることを防止して、繊維が混入している半可塑体を容易に切断する方法を提供することを目的とするものである。
【課題を解決するための手段】
【００１０】
上記目的を達成するため、本発明が提供する繊維混入軽量気泡コンクリートパネルの製造方法は、繊維が混入した軽量気泡コンクリートパネルを製造する際に、その半可塑体をピアノ線で切断する工程において、半可塑体の移動方向に対して交差する方向に配置したピアノ線を一方向に走行させて切断することを特徴とするものである。
【発明の効果】
【００１１】
本発明によれば、繊維を混入した軽量気泡コンクリートパネルの半可塑体を切断するに際して、鋸刃のような特別な設備を設ける必要がなく、従来と同様にピアノ線を用いて繊維が混入している半可塑体を容易に切断することができ、しかもピアノ線に繊維が絡み付いたりピアノ線が断線したりすることがない。
【発明を実施するための最良の形態】
【００１２】
本発明では、繊維混入軽量気泡コンクリートの半可塑体を移動させながらピアノ線で切断する際に、通常のごとく半可塑体の移動方向と交差する方向にピアノ線を配置し、そのピアノ線を常に一方向に走行させることによって半可塑体を切断する。この方法によれば、半可塑体を切断するピアノ線が一方向にだけ動いているため、半可塑体中の繊維はピアノ線の移動に伴って一方向に配向され、ピアノ線に絡み付くことがほとんどない。しかも、ピアノ線に繊維が絡まった場合でも、ピアノ線は一方向に移動しているため、絡まった繊維はピアノ線と共に半可塑体の外に排出されて切断を阻害することがない。
【００１３】
また、切断される半可塑体の移動速度に対するピアノ線の走行速度の比、即ちピアノ線の走行速度／半可塑体の移動速度（速度比）が大きいほど、ピアノ線への繊維の絡み付き及び絡み付いた繊維の影響が少なくなり、またピアノ線が半可塑体から受ける抵抗も小さくなるため好ましい。具体的には、上記速度比（ピアノ線の走行速度／半可塑体の移動速度）は、１.５以上が好ましく、２.０以上が更に好ましく、３〜５の範囲が最も好ましい。尚、この速度比が５を超えると、ピアノ線を非常に長くしなければならず、設備が複雑且つ高価となる。
【００１４】
ピアノ線を一方向に走行させる具体的な方法としては、例えば、繊維混入軽量気泡コンクリートの半可塑体を挟んで一対の巻出巻取ロールを配置し、この一対の巻出巻取ロールの間でピアノ線を巻き出し且つ巻き取りながら、一方向に走行させることができる。尚、使用するピアノ線の線径については、特に限定されることはない。また、繊維についても何ら制限はなく、従来から繊維混入軽量気泡コンクリートに使用されているものであってよい。
【実施例】
【００１５】
ＡＬＣ原料として、珪石４０重量％、セメント２５重量％、生石灰５重量％、石膏５重量％、及び工程繰り返し原料２５重量％を配合した。この原料１００重量％に対して、水６５重量％、発泡剤のアルミニウム粉末０.０６０重量％、及び炭素繊維１.０重量％を加え、混練してＡＬＣスラリーとした。このスラリーを型枠内に注入して硬化させ、幅１.５２ｍ、長さ２.０ｍ、高さ０.６ｍの半可塑体とした。使用した炭素繊維は、市販の補修モルタル用炭素繊維（三菱化学産資(株)、Ｋ６６１１Ｔ、繊維長１０ｍｍ）である。尚、この実施例では半可塑体内部に補強鉄筋を配置していないが、通常のごとく内部に補強鉄筋を配置することも可能である。
【００１６】
上記の繊維を混入した半可塑体を長さ方向に移動させながら、一方向に走行するピアノ線を用いて切断した。即ち、図１に示すように、半可塑体１を挟んで対をなす巻出巻取ロール３を設け、各対の巻出巻取ロール３の間にそれぞれピアノ線２を装着し、そのピアノ線２を幅１.５２ｍの半可塑体１の幅方向に１０ｃｍ間隔で１６本配置した。全てのピアノ線２を巻き出し且つ巻き取りながら一方向に走行させて、半可塑体１を両端に幅１ｃｍの不要な部分を残して切断し、１５枚のＡＬＣパネルを作製した。尚、使用したピアノ線２の直径は０.８ｍｍである。また、ピアノ線の走行速度／半可塑体の移動速度（速度比）は１.５（一定）とした。
【００１７】
上記の実施例において、ピアノ線は１６本とも断線することなく、半可塑体の切断を完了することができた。得られた半可塑体の切断面を観察したところ、半可塑体中の炭素繊維は切断面ではピアノ線の移動方向に配向していた。また、半可塑体の切断面は、ピアノ線によって繊維が引き抜かれた跡や半可塑体の表面がえぐり取られた跡がなく、十分実用に耐え得る平滑な表面を呈していた。
【００１８】
比較例として、上記１６本のピアノ線を全て固定した以外は、上記実施例と同様にして、半可塑体を切断した。しかし、この比較例においては、ピアノ線は１６本のうちの６本が断線した。また、半可塑体の切断面を観察したところ、ピアノ線によって炭素繊維が引き抜かれた跡や、更には半可塑体の表面がえぐり取られた跡が残っていて、ＡＬＣパネルとして実用に耐え得るような平滑な表面は得られなかった。
【図面の簡単な説明】
【００１９】
【図１】本発明により一方向に走行するピアノ線で半可塑体を切断する方法を模式的に示した斜視図である。
【符号の説明】
【００２０】
１      半可塑体
２      ピアノ線
３      巻出巻取ロール
【図１】
2006110725.tif 000003